(57)【要約】【課題】採光性を損なうことなく広範囲に反射特性を持ち、かつ防視認性に優れた織物およびカーテンを提供する。【解決手段】断面形状が楕円八葉であるとともに、断面扁平率が１．３〜１．８であり、かつ、無機系酸化物の含有量が０．５重量％以下のポリエステル繊維を使用した織物の反射率が受光範囲４０°〜７０°の範囲内で平均２８％以上であることを特徴とする織物。【選択図】図１
2009155736.tif 000002
【特許請求の範囲】
【請求項１】
断面形状が楕円八葉であるとともに、断面扁平率が１．３〜１．８であり、かつ、無機系酸化物の含有量が０．５重量％以下のポリエステル繊維を使用した織物の反射率が受光範囲４０°〜７０°の範囲内で平均２８％以上であることを特徴とする織物。
【請求項２】
無機系酸化物が二酸化チタンであることを特徴とする請求項１に記載の織物。
【請求項３】
ポリエステル繊維を使用した織物の下記式により算出されるカバーファクター（ＣＦ）が９００〜２２００であることを特徴とする請求項１または２に記載の織物。
カバーファクター（ＣＦ）＝ＷＲ×（Ｄ１）１／２＋ＷＦ×（Ｄ２）１／２
（ここで、ＷＲは経糸密度（本／２．５４ｃｍ）、Ｄ１は経糸総繊度（ｄｔｅｘ）、ＷＦは緯糸密度（本／２．５４ｃｍ）、Ｄ２は緯糸総繊度（ｄｔｅｘ）を示す。）
【請求項４】
ポリエステル繊維を使用した織物の採光性が１００ｌｘ以上であることを特徴とする請求項１〜３のいずれかに記載の織物。
【請求項５】
ポリエステル繊維を使用した織物の防視認性が２．２級以下であることを特徴とする請求項１〜４のいずれかに記載の織物。
【請求項６】
ポリエステル繊維を使用した織物がカーテン用であることを特徴とする請求項１〜５のいずれかに記載の織物。
【請求項７】
請求項１〜５のいずれかに記載された織物を用いてなることを特徴とするカーテン。
【発明の詳細な説明】
【技術分野】
【０００１】
本発明は、広範囲に反射特性を持ち、採光性および防視認性に優れた織物およびカーテンに関するものである。
【背景技術】
【０００２】
合成繊維が発達して今日、衣料用を始め、インテリア分野のカーテン全般に機能性や取り扱い易さとファッション性に優れる優位性からポリエステル繊維が主流に活用され、有効に展開がなされている。さらに、このポリエステル繊維主体の時代が継続され、技術改善と発展は疑いのないところである。
【０００３】
一方、現在は居住環境が悪化の一途をたどり、一般住宅にも防犯設備や、カーテンの種類も暗幕カーテンなど外部から住宅内が見えないものが選ばれるようになってきている。
【０００４】
そのため、住宅内に太陽光を差し込ませるためにはカーテンを開けて住宅内を外部から見える状態にしないといけないため、防犯の観点から外部から住宅内を見えにくくかつ太陽光の透過性の高いカーテンが求められている。これらの観点から防視性を有するインテリア用品に関して提案されている。例えば、フィラメントの断面形状が２個所以上くびれ部を有する断面扁平度が２〜６の扁平断面使いのインテリア用品について提案されている（例えば、特許文献１参照）。
【０００５】
しかしながら、この提案では、扁平断面度が高く断面形状がくびれ部であることから一方向からの反射特性には優れるが多方向からの反射特性には劣るという問題があった。
【特許文献１】特開２００４−１６２１９４号公報
【発明の開示】
【発明が解決しようとする課題】
【０００６】
本発明は、前記従来技術の問題を解消するためになされたものであり、その目的は、採光性を損なうことなく広範囲に反射特性を持ち、かつ防視認性に優れた織物およびカーテンを提供することにある。
【課題を解決するための手段】
【０００７】
本発明は、前述の課題を解決達成するために、下記の構成を有する。すなわち、
（１）断面形状が楕円八葉であるとともに、断面扁平率が１．３〜１．８であり、かつ、無機系酸化物の含有量が０．５重量％以下のポリエステル繊維を使用した織物の反射率が受光範囲４０°〜７０°の範囲内で平均２８％以上であることを特徴とする織物。
【０００８】
（２）無機系酸化物が二酸化チタンであることを特徴とする前記（１）に記載の織物。
【０００９】
（３）ポリエステル繊維を使用した織物の下記式により算出されるカバーファクター（ＣＦ）が９００〜２２００であることを特徴とする前記（１）または（２）に記載の織物。
カバーファクター（ＣＦ）＝ＷＲ×（Ｄ１）１／２＋ＷＦ×（Ｄ２）１／２
（ここで、ＷＲは経糸密度（本／２．５４ｃｍ）、Ｄ１は経糸総繊度（ｄｔｅｘ）、ＷＦは緯糸密度（本／２．５４ｃｍ）、Ｄ２は緯糸総繊度（ｄｔｅｘ）を示す。）
（４）ポリエステル繊維を使用した織物の採光性が１００ｌｘ以上であることを特徴とする前記（１）〜（３）のいずれかに記載の織物。
【００１０】
（５）ポリエステル繊維を使用した織物の防視認性が２．２級以下であることを特徴とする前記（１）〜（４）のいずれかに記載の織物。
【００１１】
（６）ポリエステル繊維を使用した織物がカーテン用であることを特徴とする前記（１）〜（５）のいずれかに記載の織物。
【００１２】
（７）前記（１）〜（５）のいずれかに記載された織物を用いてなることを特徴とするカーテン。
【発明の効果】
【００１３】
本発明は断面形状が楕円八葉であり、かつ、断面扁平率が１．３〜１．８であり、かつ、無機系酸化物の含有量が０．５重量％以下のポリエステル繊維を用いることによって、多方向からの反射特性を持ち、採光性および防視認性に優れたポリエステル織物およびカーテンを得ることが可能である。
【発明を実施するための最良の形態】
【００１４】
以下、本発明の実施の形態について詳細に説明する。
【００１５】
本発明に使用するポリエステル繊維は、ポリエチレンテレフタレート、ポリトリメチレンテレフタレートまたはポリブチレンテレフタレートなどのポリエステルからなる繊維である。なかでも実質的にポリエチレンテレフタレートからなるものが耐光性の点から好ましい。
【００１６】
本発明に用いられるポリエチレンテレフタレートとしては、エチレンテレフタレート単位を主たる繰り返し単位とするポリマー成分からなるものが好ましい。すなわち、ポリエチレンテレフタレートとしては、テレフタル酸を主たる酸成分とし、エチレングリコールを主たるグリコ−ル成分として得られるポリエステルが好ましい。ただし、他のエステル結合を形成可能な共重合成分が２０モル％以下の割合で含まれるものも好ましく、１０モル％以下の割合で含まれるものはより好ましい。共重合可能な化合物として、たとえばスルフォン酸、ナトリウムスルフォン酸、硫酸、硫酸エステル、硫酸ジエチル、硫酸エチル、脂肪族スルフォン酸、エタンスルフォン酸、クロロベンゼンスルフォン酸、脂環式スルフォン酸、イソフタル酸、セバシン酸、アゼライン酸、ダイマー酸、アジピン酸、シュウ酸、デカンジカルボン酸などのジカルボン酸、ｐ−ヒドロキシ安息香酸、ε−カプロラクトンなどのヒドロキシカルボン酸などのジカルボンサン類、トリエチレングリコール、ポリエチレングリコール、プロパンジオール、ブタンジオール、ペンタンジオール、ハイドロキノン、ビスフェノールＡなどのジオール類が好ましく使用される。
【００１７】
また、本発明の目的を失わない範囲で通常使われる艶消し剤、安定剤、制電剤等を含んでも良い。
【００１８】
本発明におけるポリエステル繊維の断面形状は反射率、採光性、防視認性の観点から楕円八葉で断面扁平率が１．３〜１．８であることが重要である。扁平度１．３未満であると反射率が低下し、防視認性も低下することによって、本発明の特徴である防犯の観点から外部から住宅内を見えにくくできず、防視認性２．２級以下にすることが困難になる。また、扁平率が１．８を越えると本発明の特徴である反射率が受光範囲４０°〜７０°の範囲内で平均２８％以上の広範囲での反射特性が悪くなる。さらに好ましくは楕円八葉で断面扁平率が１．５〜１．６である。なお、楕円八葉の断面形状の代表的な形態は図１に示す。
【００１９】
ここで、断面扁平率とは、フィラメントの横断面において、長辺の長さ（Ａ）と短辺の長さ（Ｂ）との比（Ａ／Ｂ）である。
【００２０】
また、本発明の目的を失わない範囲での共重合物が含まれても良いが、通常艶消し剤として使われる無機系酸化物（通常は二酸化チタンが使用される）は０．５重量％以下であることが好ましい。０．５重量％を越えると繊維の表面反射特性が低下し、防視認性も低下することによって、本来の目的である防犯の観点から外部から住宅内を見えにくくできなくなる。また、無機系酸化物は使用しなくても本発明に関しては特に問題にはならない。
【００２１】
本発明におけるポリエステル繊維の繊維形態としては特に限定されず、長繊維でも短繊維でもよく、また、仮撚り捲縮加工や、タスラン加工や、インターレース加工などの空気加工が施されたものでもよい。
【００２２】
本発明のおけるポリエステル繊維の総繊度、単糸繊度については特に限定されないが、風合いの観点から、総繊度３０〜５００ｄｔｅｘ、より好ましくは５０〜２５０ｄｔｅｘ、単糸繊度０．１〜５ｄｔｅｘ、より好ましくは０．５〜３ｄｔｅｘの範囲であるものがよい。
【００２３】
本発明の楕円八葉で断面扁平率が１．３〜１．８であるポリエステル繊維は、例えば、図２に示すようなポリマー吐出孔形状の吐出孔を有する紡糸口金を用いて、ポリエステルを常法によって溶融紡糸し、冷却、追油しながら、巻き取った後、所望の延伸倍率で延伸することにより得ることができる。
【００２４】
本発明における織物において下記式で算出されたカバーファクター（ＣＦ）は９００〜２２００であることが好ましい。該カバーファクターが９００を下回ると反射率が低下し、本発明の特徴である防犯の観点から外部から住宅内を見えにくくできず、防視認性２．２級以下にすることが困難になる。また、該カバーファクターが２２００を越えると採光性が損なわれ、本発明の特徴である採光性１００ｌｘ以上にすることが困難になり、住宅内への太陽光の差し込みが期待できなくなる。
カバーファクター（ＣＦ）＝ＷＲ×（Ｄ１）１／２＋ＷＦ×（Ｄ２）１／２
（ここで、ＷＲは経糸密度（本／２．５４ｃｍ）、Ｄ１は経糸総繊度（ｄｔｅｘ）、ＷＦは緯糸密度（本／２．５４ｃｍ）、Ｄ２は緯糸総繊度（ｄｔｅｘ）を示す。）
織機としてはスルーザーやレピア、エアージェットルーム、ウォータージェットルームなどの方式を用いることができるが、糸毛羽が散乱しにくいウォータージェットルーム方式が好ましい。織速度などの製織条件は、製織可能な条件を適宜設定でき、通常ポリエステル織物で実施されている条件であればよい。
【００２５】
織物の組織は本発明の特徴を阻害しない限り特に限定はされず、平組織、綾組織、朱子組織などの織物組織を使用することができる。
【００２６】
製織後に、製織前に経糸の整経のために付けておいた糊を除去する糊抜き精練を行う。糊抜き精練は、オープンソーパー等を用いて常法に従って行えばよい。また、一般に行われている１２０〜１８０℃の温度範囲で乾燥、プレセットを行っても良い。
【００２７】
染色は液流染色機を用いて染色する。液流染色機はノズルまたはフローパイプで噴射される液流とリール駆動により布が液流染色機内を搬送される方法とノズルのみで布が搬送される方式があるが特に限定はされない。前者にはノズル方式とリール駆動方式の“サーキュラー”（株式会社ニツセン製）、“ユニエース”（株式会社日阪製作所）などが一般的に使用される。後者にはノズル方式のみで布を循環するタイプのユニエースとサーキュラーなどが一般的に使用される。ノズル圧、リール速度、布速度、液量、や織密度、投入量および染料濃度などにより適宜設定することができる。液流染色機の温度条件は通常ポリエステル織物が染色されている温度であればよいが一般的には９０℃以上で上限の１３５℃以下が好ましく、さらに好ましくは１２０〜１３５℃である。また、染色操作において染色助剤とその濃度、染色液のｐＨ、浴比、染色時間などは通常ポリエステル織物で実施されている条件であればよい。
【００２８】
また、染色後に防汚製、柔軟性、正殿製、撥水性など目的に応じた樹脂加工を施しても良い。
【００２９】
染色処理後の製品品質安定化のため幅出し、シワ除去などの目的で通常実施されている仕上げセットを施しても良い。一般にピンテンターを使用し、セット温度は１６０〜２００℃である。また、必要に応じて、セット前に熱シリンダーやネット乾燥機などによる乾燥を施しても良い。
【００３０】
かくして得られる本発明の広範囲に反射特性を持つ織物は断面形状が楕円八葉であり、かつ、断面扁平率が１．３〜１．８のポリエステル繊維を使用した織物の反射率が受光範囲４０°〜７０°の範囲内で平均２８％以上の広範囲に反射特性を持つ織物である。
【００３１】
また、本発明で使用する織物において下記式で算出されたカバーファクター（ＣＦ）が９００〜２２００であることを特徴とする広範囲に反射特性を持つ織物である。
【００３２】
また、本発明で使用する織物の採光性が１００ｌｘ以上であることを特徴とする広範囲に反射特性を持つ織物である。
【００３３】
また、本発明で使用する織物の防視認性が２．２級以下であることを特徴とする広範囲に反射特性を持つ織物である。
【実施例】
【００３４】
以下に本発明について実施例をもって詳細に説明する。本発明で使用した評価方法は次の通りである。
（１）［繊度］
ＪＩＳ−Ｌ−１０１３記載の測定方法に準じた。
（２）［織密度］
ＪＩＳ−Ｌ−１０９６記載の測定方法に準じた。
（３）［カバーファクター］
下記式により算出した。
カバーファクター（ＣＦ）＝ＷＲ×（Ｄ１）１／２＋ＷＦ×（Ｄ２）１／２
（ここで、ＷＲは経糸密度（本／２．５４ｃｍ）、Ｄ１は経糸総繊度（ｄｔｅｘ）、ＷＦは緯糸密度（本／２．５４ｃｍ）、Ｄ２は緯糸総繊度（ｄｔｅｘ）を示す。）
（４）［反射率］
島津製作所分光光度計で入射角６０°、波長は可視光領域に設定し入射光源と試料を固定し受光部を０〜±９０°まで回転させたときの反射率を測定した、
（５）［採光性］
室内の照明を消した後、試料部以外光が入らないように暗幕で覆い、試料から１００ｃｍのところに蛍光灯を設置して試料外部の照度が６００ｌｘになるように調整する。その後、照度計を試料後方２０ｃｍ、高さ１０ｃｍの位置に設置し、照度を測定する。
（６）［防視認性］
室内の照度を５００〜６００ｌｘの状態にし、評価者から１００ｃｍ離れた位置にカーテンを設置する。その後方７０ｃｍの位置にＪＩＳ−Ｌ−０８０４の変退色用グレースケールを設置し、その前方の空間７０ｃｍ四方をシルクスクリーンの布で囲い、その布越しに蛍光灯を設置し、さらに、その外部を暗幕で覆う。その際に変退色用のグレースケール前方の７０ｃｍ四方の照度は１３００ｌｘに調整したのち、目視判定を行った。判定基準は変退色用グレースケールが視認できたところの階級を判定結果とする。変退色用グレースケールは１〜５級を０．５級区切りで表示されており、測定は０．５級区切りで行う。なお、結果の算出は５個の測定結果から最大・最小の各１個の測定結果を除き、残り３個の測定結果の平均した値を最終の測定結果とする。
【００３５】
（実施例１）
固有粘度０．６６のポリエチレンテレフタレートを使用し、図２に示す吐出孔形状の紡糸口金を用い、紡糸温度２９０℃、紡糸速度１６００ｍ／分で溶融紡糸し、図１の如くの横断面を有する単糸繊度８４ｄｔｅｘ、単糸数３６本のポリエステル繊維を得た。
引続き、延伸速度８００ｍ／分、加熱ローラ９０℃で延伸糸伸度が３０±２％となる延伸倍率でホットロール延伸し、単糸繊度８４ｄｔｅｘ、単糸数３６本、楕円八葉断面で扁平度１．６の二酸化チタンを含有しないフィラメントの延伸糸とした。
これらの延伸糸を経糸、緯糸として平織物のボイルカーテンを作成し、精練染色後、乾燥／熱処理を施してカバーファクター（ＣＦ）が１３００の織物を製織した。
該織物の反射率が受光範囲４０°〜７０°の範囲で平均３０％、採光性１０８ｌｘ、防視認性１．９級であった。
【００３６】
（比較例１）
固有粘度０．６６のポリエチレンテレフタレートを使用し、通常の丸形吐出孔形状の紡糸口金を用い、紡糸温度２９０℃、紡糸速度１６００ｍ／分で溶融紡糸し、丸断面を有する単糸繊度８４ｄｔｅｘ、単糸数３６本のポリエステル繊維を得た。
引続き、延伸速度８００ｍ／分、加熱ローラ９０℃で延伸糸伸度が３０±２％となる延伸倍率でホットロール延伸し、単糸繊度８４ｄｔｅｘ、単糸数３６本、楕円八葉断面で扁平度１．６の二酸化チタンを含有しないフィラメントの延伸糸とした。
これらの延伸糸を経糸、緯糸として平織物のボイルカーテンを作成し、精練染色後、乾燥／熱処理を施してカバーファクター（ＣＦ）が１３００の織物を製織した。
該織物の反射率が受光範囲４０°〜７０°の範囲で平均２０％、採光性１４０ｌｘ、防視認性４．２５級であった。
【図面の簡単な説明】
【００３７】
【図１】本発明の楕円八葉の断面形状の代表的な形態を示す繊維の横断面図である。
【図２】図１の楕円八葉の断面形状の繊維を得る紡糸口金吐出孔の一例を示す図である。
【符号の説明】
【００３８】
Ａ：フィラメントの横断面における長辺の長さ
Ｂ：フィラメントの横断面における短辺の長さ
【図１】
2009155736.tif 000003
【図２】
2009155736.tif 000004